(57)【要約】【課題】安価であるとともに、優れた耐食性及び導電性を有する事務機用転がり軸受を提供する。【解決手段】事務機用転がり軸受１は、内輪２と、外輪３と、内輪２及び外輪３の間に転動自在に配された複数の転動体４と、を備える。そして、内輪２及び外輪３の少なくとも一方は、その表面の少なくとも一部に、亜鉛粉末及びスズ粉末の少なくとも一方の投射により形成された金属被膜５を備えている。  投射を行う際には、転がり軸受１を治具に嵌合して固定し、複数の転がり軸受１が中心軸を一致させるとともに側面を対面させて一列に並んだ状態とする。そして、治具又は噴射ノズルを回転させながら、内輪２の内径面や外輪３の外径面に粉末を投射して金属被膜５を被覆する。【選択図】図１
2008240883.tif 000002
【特許請求の範囲】
【請求項１】
内輪と、外輪と、前記内輪及び前記外輪の間に転動自在に配された複数の転動体と、を備える事務機用転がり軸受において、前記内輪及び前記外輪の少なくとも一方は、その表面の少なくとも一部に、亜鉛粉末及びスズ粉末の少なくとも一方の投射により形成された金属被膜を備えていることを特徴とする事務機用転がり軸受。
【請求項２】
内輪及び外輪の少なくとも一方に亜鉛粉末及びスズ粉末の少なくとも一方を投射して金属被膜を被覆することにより、請求項１に記載の事務機用転がり軸受を製造するに際して、組み立てた複数の転がり軸受を、中心軸を一致させるとともに側面を対面させて並べ、前記転がり軸受の外径面及び内径面の少なくとも一方に前記投射を行うことを特徴とする事務機用転がり軸受の製造方法。
【発明の詳細な説明】
【技術分野】
【０００１】
本発明は、複写機，プリンタ等のような事務機に使用される転がり軸受及びその製造方法に係り、特に、事務機における光学部，給紙部，現像部，定着部，排紙部等の回転部の支持に好適な転がり軸受及びその製造方法に関する。
【背景技術】
【０００２】
複写機等の事務機に使用される軸受には、耐食性及び導電性が求められる。その詳細は以下の通りである。
事務機に使用される軸受は、トナーを定着させる等の目的から高温高湿な環境で使用されるので、このような環境に対する耐食性が要求される。従来は、防錆油を軸受表面に塗付することによって耐食性を確保しており、防錆油としては錆の発生を防止する効果を有する合成炭化水素系オイル，鉱油等が使用される。このような方法は、軸受鋼を使用した従来の軸受においては一般的に採用される防錆技術である。
【０００３】
また、複写機は、回転する感光ドラムを帯電させ、文字や画像の部分以外については軸部材側に除電した後、文字や画像の部分にトナーを吸着させ、さらに、そのトナーを紙に転写して現像を行っている。文字や画像を安定させるためには、前述したような感光ドラムの帯電及び除電が確実に行われる必要があるので、感光ドラムを支持する軸受には導電性が要求される。
【０００４】
軸受に導電性を付与するために、従来は軸受を支持する軸部材と感光ドラムとをブラシを使用して通電させる方法が採用されていたが、この方法は製造コストが高いため、近年においては導電性グリースを用いて軸受転動部を通電し、外輪から通電及び除電する方法が採用されている。すなわち、軸受に導電性を付与するためには、従来にあっては導電性グリースが不可欠とされている。
【０００５】
一方、事務機の軽量化及びコスト低減のため、軸受支持部に高分子材料を使用する場合が増加している。すなわち、事務機に使用される軸受支持部（感光ドラム，定着ローラなど）、特に外輪が固定されるハウジング部が高分子材料で構成される場合が増加している。使用される高分子材料としては、ポリスチレン（ＰＳ）、靱性を向上させるためにエチレンを共重合させたハイインパクトポリスチレン（ＨＩＰＳ）、外的環境に強いポリオキシメチレン（ＰＯＭ）、ポリカーボネート（ＰＣ）等があげられる。
【特許文献１】特開２００２−１３９０５２号公報
【発明の開示】
【発明が解決しようとする課題】
【０００６】
前述したように、軸受に耐食性を付与するためには従来においては防錆油の使用が不可欠であったが、防錆油は高分子材料の強度を低下させる作用を有するため（以降はケミカルアタックと称す）、連続した応力が負荷されると高分子材料製の軸受支持部が破壊するおそれがあった。これは高分子を構成するドメイン中に防錆油が侵入し、材料強度が低下することに起因する。
【０００７】
また、防錆油を除去した軸受では耐食性が低下し、早期に錆が発生する問題点があった。防錆油を使用しない方法として、軸受鋼に代えて耐食性に優れるステンレス鋼を使用する方法があるが、加工の効率が低下する、製造コストが上昇し市場での競争力が低下するという問題点があった。
そこで、本発明は上記のような従来技術が有する問題点を解決し、安価であるとともに、優れた耐食性及び導電性を有する事務機用転がり軸受を提供することを課題とする。
【課題を解決するための手段】
【０００８】
前記課題を解決するため、本発明は次のような構成からなる。すなわち、本発明に係る請求項１の事務機用転がり軸受は、内輪と、外輪と、前記内輪及び前記外輪の間に転動自在に配された複数の転動体と、を備える事務機用転がり軸受において、前記内輪及び前記外輪の少なくとも一方は、その表面の少なくとも一部に、亜鉛粉末及びスズ粉末の少なくとも一方の投射により形成された金属被膜を備えていることを特徴とする。
この金属被膜は耐食性及び導電性を有しているため、事務機用転がり軸受は優れた耐食性及び導電性を有している。耐食性が優れていることから、事務機用転がり軸受は防錆油等の油性成分を使用しなくても発錆が生じにくい。
【０００９】
ここで、金属被膜により優れた耐食性が付与される理由について説明する。内輪，外輪を構成する金属材料（以降は母材と記すこともある）の主成分である鉄よりも卑な金属である亜鉛からなる被膜を表面に被覆すれば、錆が発生しやすいような環境下でも亜鉛が優先的に溶け出すので（自己犠牲型防錆作用）、母材の鉄が溶出して錆となることが抑制される。また、母材の主成分である鉄よりも貴な金属であり錆びにくいスズからなる被膜を表面に被覆すれば、スズにより母材が保護されて発錆が抑制される。
さらに、高価なステンレス鋼を母材として使用する必要がないことに加えて、投射は金属被膜を安価に形成できるので、この事務機用転がり軸受は安価である。
【００１０】
また、本発明に係る請求項２の事務機用転がり軸受の製造方法は、内輪及び外輪の少なくとも一方に亜鉛粉末及びスズ粉末の少なくとも一方を投射して金属被膜を被覆することにより、請求項１に記載の事務機用転がり軸受を製造するに際して、組み立てた複数の転がり軸受を、中心軸を一致させるとともに側面を対面させて並べ、前記転がり軸受の外径面及び内径面の少なくとも一方に前記投射を行うことを特徴とする。
このような方法によれば、事務機用転がり軸受のうち耐食性を付与したい部分のみに金属被膜を被覆することができる。また、多数の転がり軸受を組み立てた状態で一度に処理することができる。さらに、亜鉛粉末やスズ粉末の軌道面への侵入が起こりにくいので、事務機用転がり軸受の音響性能の低下が生じにくい。
【発明の効果】
【００１１】
本発明の事務機用転がり軸受は、安価であるとともに、耐食性及び導電性に優れた転がり軸受である。
【発明を実施するための最良の形態】
【００１２】
本発明に係る事務機用転がり軸受の実施の形態を、図１の断面図を参照しながら詳細に説明する。
図１の事務機用転がり軸受１は、内輪２と外輪３との間に複数の転動体（玉）４が転動自在に介装されて構成されている。そして、内輪２の内径部が軸部材６に固定され、且つ、外輪３の外径部が回転ドラムの軸受支持部７に固定されることにより、該回転ドラムの軸受支持部７を回転可能に支持している。
【００１３】
また、内輪２及び外輪３の少なくとも一方は、その表面の少なくとも一部に、亜鉛粉末及びスズ粉末の少なくとも一方の投射により形成された金属被膜５が形成されている。金属被膜５が形成される部位は特に限定されるものではないが、図１のように、軸部材６や軸受支持部７と接触する内輪２の内径面及び外輪３の外径面が好ましい。
亜鉛粉末を使用した場合は、内輪２，外輪３の母材の主成分である鉄よりも卑な金属である亜鉛の被膜が表面に形成され、錆が発生しやすいような環境下（例えば高温高湿下）でも亜鉛が優先的に溶け出すので、母材の鉄が溶出して錆となることが抑制される。スズ粉末を使用した場合は、母材の主成分である鉄よりも貴な金属であり錆びにくいスズの被膜が表面に形成され、スズにより母材が保護されて発錆が抑制される。なお、亜鉛粉末とスズ粉末の両方を使用してもよい。
【００１４】
よって、このような事務機用転がり軸受１は、優れた導電性を有するとともに、防錆油を塗布しなくても発錆が生じにくい。また、防錆油を使用する必要がないので、軸受支持部７等の事務機用転がり軸受１の周辺に配された部材が、軽量化等の目的で高分子材料で構成されていても、防錆油によるケミカルアタックの問題が生じることがない。
さらに、亜鉛粉末，スズ粉末の投射により金属被膜５を形成する防錆方法は、金属被膜５の形成過程において水素が発生することがないので、母材である鋼の水素脆化が生じるおそれがない。さらに、亜鉛粉末，スズ粉末の投射は金属被膜５を安価に形成することができるとともに、このような金属被膜５で被覆されていれば高価なステンレス鋼を母材として使用する必要がないので、事務機用転がり軸受１が安価である。
【００１５】
この金属被膜５の厚さは、０．５μｍ以上５μｍ以下であることが好ましい。０．５μｍ未満であると、十分且つ持続的な防錆作用が得られないおそれがある。一方、５μｍ超過であると、軸受隙間が小さくなりすぎるおそれがある。
また、金属被膜５は、亜鉛粉末の投射に続いてスズ粉末を投射することにより形成されたものでもよい。このような投射によれば、亜鉛とスズの両方を含有する金属被膜が形成されるので、スズにより母材が保護されることに加えて、亜鉛が早期に溶出することが抑制され、防錆効果が長期にわたって維持される。亜鉛粉末を投射すると亜鉛被膜が形成されるが、そこにスズ粉末を投射すると、亜鉛スズ合金層の上にスズを主成分とする層が積層されてなる金属被膜が形成される。なお、亜鉛粉末とスズ粉末の混合粉末を投射すれば、亜鉛スズ合金からなる金属被膜を形成することが可能である。
【００１６】
次に、投射の方法について、図２，３を参照しながら説明する。まず、組み立てた転がり軸受を溶剤により脱脂洗浄する。この際には、特に内輪の内径面及び外輪の外径面を洗浄する。外輪の外径面に金属被膜を被覆する場合には、丸棒状の治具に内輪の内径面を嵌合して固定し、複数の転がり軸受が中心軸を一致させるとともに側面を対面させて一列に並んだ状態とする（図２を参照）。そして、治具又は噴射ノズル（粉末の噴出口）を回転させながら、外輪の外径面に粉末を投射して金属被膜を被覆する。
【００１７】
一方、内輪の内径面に金属被膜を被覆する場合には、円筒状の治具の内周面に外輪の外径面を嵌合して固定し、複数の転がり軸受が中心軸を一致させるとともに側面を対面させて一列に並んだ状態とする（図３の（ａ）を参照）。そして、治具又は噴射ノズルを回転させながら、内輪の内径面に粉末を投射して金属被膜を被覆する。
金属粉末としては平均粒径４５μｍ（ＪＩＳ  Ｒ６００１の規定による）の亜鉛粉末やスズ粉末を使用し、噴射圧力は０．１９６〜０．８８２ＭＰａ、噴射時間は１０〜２０ｍｉｎとした。
【００１８】
このような方法によれば、事務機用転がり軸受のうち防錆性が特に必要な内輪の内径面や外輪の外径面のみに金属被膜を被覆することができる。また、多数の転がり軸受を組み立てた状態で一度に処理することができる。
さらに、外輪の外径面に投射する場合には、粉末の噴射方向と治具の長手方向（すなわち、転がり軸受の中心軸）とがなす角度（図２におけるａ）は、３５°以上５５°以下であることが好ましく、４５°であることがより好ましい。また、内輪の内径面に投射する場合には、治具の長手方向に直交する方向から見た際の、粉末の噴射方向と治具の長手方向とがなす角度（図３の（ａ）におけるｂ）、及び、治具の長手方向から見た際の、粉末の噴射方向と治具の長手方向に直交する方向とのなす角度（図３の（ｂ）におけるｃ）が、それぞれ３５°以上５５°以下であることが好ましく、４５°であることがより好ましい。
【００１９】
このように投射を行えば、転がり軸受に噴射された粉末のうち金属被膜の形成に使用されなかった余剰分や、粉末とともに転がり軸受に吹き付けられた気体が、吹き付けられた部位から円滑に排除されるため、高い成膜効率で金属被膜を被覆することができる。
なお、本実施形態においては、事務機用転がり軸受の例として深溝玉軸受をあげて説明したが、転がり軸受の種類は深溝玉軸受に限定されるものではなく、本発明は様々な種類の転がり軸受に対して適用することが可能である。例えば、アンギュラ玉軸受，自動調心玉軸受，針状ころ軸受，円筒ころ軸受，円すいころ軸受，自動調心ころ軸受等のラジアル形の転がり軸受や、スラスト玉軸受，スラストころ軸受等のスラスト形の転がり軸受である。
【図面の簡単な説明】
【００２０】
【図１】本発明に係る事務機用転がり軸受の一実施形態を示す縦断面図である。
【図２】外輪の外径面への投射を説明する図である。
【図３】内輪の内径面への投射を説明する図である。
【符号の説明】
【００２１】
１      事務機用転がり軸受
２      内輪
３      外輪
４      転動体
５      金属被膜
【図１】
2008240883.tif 000003
【図２】
2008240883.tif 000004
【図３】
2008240883.tif 000005